(57)【要約】      （修正有）【課題】高い透明性を有し、かつ、耐熱変色性に優れた低アッベ数の光学材料に適した硬化性組成物並びに硬化物を提供することである。【解決手段】（Ａ）ＳｉＨ基と反応性を有する炭素−炭素二重結合を１分子中に少なくとも２個有する有機系化合物、（Ｂ）ＳｉＨ基を１分子中に少なくとも２個有する化合物、（Ｃ）ヒドロシリル化触媒を必須成分として含有し、（Ａ）成分中の１ｗｔ％以上、９−位に不飽和結合などの反応性を有する官能基を持つフルオレン構造を含有し、且つ（Ａ）成分中の１ｗｔ％〜９９ｗｔ％の範囲で、不飽和結合などの反応性を有する官能基を有する特定の構造を含有する硬化性組成物。【選択図】なし【特許請求の範囲】
【請求項１】
（Ａ）ＳｉＨ基と反応性を有する炭素−炭素二重結合を１分子中に少なくとも２個有する有機系化合物
（Ｂ）ＳｉＨ基を１分子中に少なくとも２個有する化合物、
（Ｃ）ヒドロシリル化触媒
を必須成分として含有し、（Ａ）成分中の１ｗｔ％以上、下記一般式（Ｉ）を含有し、且つ（Ａ）成分中の１ｗｔ％〜９９ｗｔ％の範囲で下記一般式（ＩＩ）〜（ＩＶ）の少なくとも一つを含有することを特徴とする硬化性組成物。
（但し、式中のＲ１は不飽和結合などの反応性を有する官能基である。）
【化１】
2012082305.tif 000019
【請求項２】
前記一般式（Ｉ）、（ＩＩ）、（ＩＩＩ）、（ＩＶ）中のＲ１が下記構造式で表される官能基のいずれか少なくとも一つであり、不飽和結合を有する官能基が二つ以上あることを特徴とする請求項１に記載の硬化性組成物。
【化２】
2012082305.tif 000020

【請求項３】
（Ｂ）成分であるＳｉＨ基を１分子中に少なくとも２個有する化合物が、ＳｉＨ基と反応性を有する炭素−炭素二重結合を１分子中に少なくとも２個有する有機化合物（α）と、１分子中に少なくとも２個のＳｉＨ基を有する鎖状及び／又は環状のポリオルガノシロキサン（β）を、ヒドロシリル化反応して得ることができる化合物である請求項１に記載の硬化性組成物。
【請求項４】
前記ＳｉＨ基と反応性を有する炭素−炭素二重結合を１分子中に少なくとも２個有する有機系化合物（α）が、前記記載の（Ａ）成分と同じ下記一般式（Ｉ）〜（ＩＶ）の少なくともいずれか一つの化合物である請求項３に記載の硬化性組成物。（但し、式中のＲ１は不飽和結合などの反応性を有する官能基である。）
【化３】
2012082305.tif 000021
【請求項５】
前記１分子中に少なくとも２個のＳｉＨ基を有する鎖状及び／又は環状のポリオルガノシロキサン（β）が、環状のポリオルガノシロキサンである請求項３に記載の硬化性組成物。
【請求項６】
前記１分子中に少なくとも２個のＳｉＨ基を有する鎖状及び／又は環状のポリオルガノシロキサン（β）が、１，３，５，７−テトラメチルテトラシクロシロキサンである請求項５に記載の硬化性組成物。
【請求項７】
請求項１〜６のいずれか一項に記載の硬化性組成物を硬化してなる光学部品。
【発明の詳細な説明】
【技術分野】
【０００１】
本発明は透明性に優れ、かつ、高屈折率、低アッベ数の耐熱変色性を有する硬化性組成物並びに硬化物を提供するものである。
【背景技術】
【０００２】
一般に、レンズや光ファイバ等の光学部品の接着剤やコーティング剤や、ＬＥＤや受光素子などの光半導体の保護・封止材といった光学材料用高分子材料には、高い透明性と硬度が要求されており、エポキシ樹脂、アクリル樹脂、ポリ−カーボネート樹脂、シクロオレフィン系樹脂などが使用されている。
【０００３】
しかし、環境保全に対する関心の高まりから、これまで利用されてきたＰｂ入りの低融点ハンダの使用が規制され、ハンダ実装の際にかかる温度が高くなってきている。実際、２５０℃を超える温度履歴がかかることもあり、これまで使用できた樹脂でも、変色したり、変形したりする問題が発生している。
【０００４】
一方、レンズ等の光学部品において屈折率が高ければ同一の屈折率を有するレンズエレメントをより曲率の小さい面で実現できるため、発生する収差量を小さくすることができる。さらにレンズ枚数やレンズ厚を低減することも可能であり、レンズ系の小型軽量化につながる。このため、耐熱性や透明性、高い屈折率を備えた樹脂は利用価値が高い。
【０００５】
例えば、特許文献１は、フルオレンとオルガノポリシロキサンからなるオプトデバイスあるいは組成物が開示され、耐熱性、透明性を確保した屈折率の高いＬＥＤ封止用途の硬化物が提案されている。しかし一般的に、シリコーン樹脂成分が多い場合、線膨張係数が樹脂に対して大きくなるため、温度に対する屈折率依存性が大きくなったり、冷熱衝撃を与えたときにクラックが発生したりする問題がある。
【０００６】
一方、特許文献２では有機樹脂に無機粒子を添加した組成物が開示され、透明性を維持し、屈折率やアッベ数を制御できる硬化物が提案されている。しかし組成物の粘度が高く、操作性の観点から問題となる場合がある。さらに、曇度が数％程度あり、透明性の観点から、撮像系には十分でなかった。またハンダ実装の高温化に伴い、耐熱性も改良の余地を残している。上記の観点からも耐熱性の高いレンズ材料の低アッベ数化は必要不可欠な技術である。
【先行技術文献】
【特許文献】
【０００７】
【特許文献１】特開２００７−２２４１９３号公報
【特許文献２】特開２００８−００１８４１号公報
【発明の概要】
【発明が解決しようとする課題】
【０００８】
そこで本発明の課題は、高い透明性有し、かつ、耐熱変色性に優れた低アッベ数の光学材料に適した硬化性組成物並びに硬化物を提供することである。
【課題を解決するための手段】
【０００９】
本発明者らは鋭意検討の結果、
（Ａ）ＳｉＨ基と反応性を有する炭素−炭素二重結合を１分子中に少なくとも２個有する有機系化合物
（Ｂ）ＳｉＨ基を１分子中に少なくとも２個有する化合物、
（Ｃ）ヒドロシリル化触媒
を必須成分として含有し、（Ａ）成分中の１ｗｔ％以上、下記一般式（Ｉ）を含有し、且つ（Ａ）成分中の１ｗｔ％〜９９ｗｔ％の範囲で下記一般式（ＩＩ）〜（ＩＶ）の少なくとも一つを含有することを特徴とする硬化性組成物。
（但し、式中のＲ１は不飽和結合などの反応性を有する官能基である。）
【００１０】
【化１】
2012082305.tif 000002
【００１１】
により、上記課題を解決できることを見出した。
【００１２】
すなわち本発明は以下の構成よりなる。
１）（Ａ）ＳｉＨ基と反応性を有する炭素−炭素二重結合を１分子中に少なくとも２個有する有機系化合物
（Ｂ）ＳｉＨ基を１分子中に少なくとも２個有する化合物、
（Ｃ）ヒドロシリル化触媒
を必須成分として含有し、（Ａ）成分中の１ｗｔ％以上、下記一般式（Ｉ）を含有し、且つ（Ａ）成分中の１ｗｔ％〜９９ｗｔ％の範囲で下記一般式（ＩＩ）〜（ＩＶ）の少なくとも一つを含有することを特徴とする硬化性組成物。
（但し、式中のＲ１は不飽和結合などの反応性を有する官能基である。）
【００１３】
【化２】
2012082305.tif 000003
【００１４】
２）前記一般式（Ｉ）、（ＩＩ）、（ＩＩＩ）、（ＩＶ）中のＲ１が下記構造式で表される官能基のいずれか少なくとも一つであり、不飽和結合を有する官能基が二つ以上あることを特徴とする１）に記載の硬化性組成物。
【００１５】
【化３】
2012082305.tif 000004
【００１６】
３）（Ｂ）成分であるＳｉＨ基を１分子中に少なくとも２個有する化合物が、ＳｉＨ基と反応性を有する炭素−炭素二重結合を１分子中に少なくとも２個有する有機化合物（α）と、１分子中に少なくとも２個のＳｉＨ基を有する鎖状及び／又は環状のポリオルガノシロキサン（β）を、ヒドロシリル化反応して得ることができる化合物である１）に記載の硬化性組成物。
【００１７】
４）前記ＳｉＨ基と反応性を有する炭素−炭素二重結合を１分子中に少なくとも２個有する有機系化合物（α）が、前記記載の（Ａ）成分と同じ下記一般式（Ｉ）〜（ＩＶ）の少なくともいずれか一つの化合物である３）に記載の硬化性組成物。（但し、式中のＲ１は不飽和結合などの反応性を有する官能基である。）
【００１８】
【化４】
2012082305.tif 000005
【００１９】
５）  前記１分子中に少なくとも２個のＳｉＨ基を有する鎖状及び／又は環状のポリオルガノシロキサン（β）が、環状のポリオルガノシロキサンである３）に記載の硬化性組成物。
【００２０】
６）前記１分子中に少なくとも２個のＳｉＨ基を有する鎖状及び／又は環状のポリオルガノシロキサン（β）が、１，３，５，７−テトラメチルテトラシクロシロキサンである５）に記載の硬化性組成物。
【００２１】
７）  １）〜６）のいずれか一項に記載の硬化性組成物を硬化してなる光学部品。
【発明の効果】
【００２２】
本発明の光学材料用硬化性樹脂によれば、高い透明性及び／または硬度を有し、かつ、耐熱変色性に優れ、高温での線膨張係数の小さい、低アッベ数の光学材料に適した硬化物が得られる。
【発明を実施するための形態】
【００２３】
以下、本発明を詳細に説明する。
［（Ａ）成分］
本発明の（Ａ）成分はＳｉＨ基と反応性を有する炭素−炭素二重結合を１分子中に少なくとも２個含有する化合物であれば特に限定されない。例えばＳｉＨ基と反応性を有する炭素−炭素二重結合を１分子中に少なくとも２個含有するオルガノポリシロキサンや、ＳｉＨ基と反応性を有する炭素−炭素二重結合を１分子中に少なくとも２個含有する有機化合物を使用することができるが、高屈折率及びアッベ数の観点から（Ａ）成分はＳｉＨ基と反応性を有する炭素−炭素二重結合を１分子中に少なくとも２個含有する有機化合物で、上記有機化合物が、ポリシロキサン−有機ブロックコポリマーやポリシロキサン−有機グラフトコポリマーのようなシロキサン単位（Ｓｉ−Ｏ−Ｓｉ）を含むものではなく、構成元素の９０重量％以上がＣ、Ｈ、Ｎ、Ｏ、Ｓ、ハロゲンからなるものが好ましい。
【００２４】
前記（Ａ）成分中１ｗｔ％以上が下記一般式（Ｉ）であり、下記一般式（ＩＩ）及び／または（ＩＩＩ）及び／または（ＩＶ）を１ｗｔ％〜９９ｗｔ％の範囲内で含有することができる。
【００２５】
【化５】
2012082305.tif 000006
【００２６】
（式中、Ｒ１は炭素数１〜５０の一価の有機基を表し、それぞれのＲ１は異なっていても同一であってもよい。）で表される有機化合物である。
【００２７】
（Ａ）成分中の上述した一般式（Ｉ）の含有量について屈折率及び／または低アッベ数の観点から一般式（Ｉ）は１０ｗｔ％〜９９ｗｔ％の範囲で含有していることが好ましく、耐熱性の観点からは６０ｗｔ％〜９９ｗｔ％の範囲で含有していることが好ましい。
【００２８】
（Ａ）成分中の上述した一般式（ＩＩ）の含有量について耐熱性の観点から一般式（ＩＩ）は１０ｗｔ％〜６０ｗｔ％の範囲で含有していることが好ましく、高屈折率及び／または低アッベ数の観点からは１０ｗｔ％〜３５ｗｔ％の範囲で含有していることが好ましい。
【００２９】
（Ａ）成分中の上述した一般式（ＩＩＩ）及び／または（ＩＶ）の含有量について一般式（Ｉ）との相溶性という観点から（Ａ）成分中に上述した一般式（ＩＩＩ）及び／または（ＩＶ）は１０ｗｔ％〜９０ｗｔ％の範囲で含有していることが好ましく、高屈折率及び／または低アッベ数の観点からは１０〜８０ｗｔ％の範囲で含有していることが好ましい。
【００３０】
特に（Ａ）成分中の一般式（Ｉ）〜（ＩＶ）における各含有量の割合については硬化性組成物の相溶性の観点から（Ｉ）が６０ｗｔ％〜９０ｗｔ％、（ＩＩ）及び／または（ＩＩＩ）及び／または（ＩＶ）が１０ｗｔ％〜３０ｗｔ％の範囲で含有していることが好ましい。
【００３１】
（Ａ）成分について、有機骨格部分と、その有機骨格部分に共有結合するＳｉＨ基と反応性を有する炭素−炭素二重結合を有する基とからなるものが好ましい。上記ＳｉＨ基と反応性を有する炭素−炭素二重結合を有する基は、有機骨格のどの部位に共有結合していてもよい。
【００３２】
まず、ＳｉＨ基と反応性を有する炭素−炭素二重結合について述べる。（Ａ）成分が有する炭素−炭素二重結合を有する基は、ＳｉＨ基と反応性を有するものであれば特に制限されない。ＳｉＨ基と反応性を有する炭素−炭素二重結合を有する基とは、例えば、下記一般式（Ｖ）：
【００３３】
【化６】
2012082305.tif 000007
【００３４】
（式中Ｒ２は水素原子又はメチル基を表す。）で示されるアルケニル基が、原料の入手の容易さから好適である。
また反応性が高いことからは、
【００３５】
【化７】
2012082305.tif 000008
【００３６】
が特に好ましい。
硬化物の耐熱性が高いという点では、上記炭素−炭素二重結合を有する基としては、下記一般式（ＶＩ）：
【００３７】
【化８】
2012082305.tif 000009
【００３８】
（式中Ｒ３、Ｒ４は、同一又は異なって、水素原子又はメチル基を表す。）で示されるアルケニル基が、好適である。
【００３９】
上記（Ａ）成分中の前述した一般式（Ｉ）の炭素−炭素二重結合を有する基の具体例としては、についてはビニル基、アリル基、アクリル基、フェノキシエチルアクリル基、フェノキシエチルビニル基、フェノキシエチルアリル基、フェノキシアクリル基、フェノキシビニル基、フェノキシアリル基などが好ましい。
【００４０】
さらに前述した一般式（Ｉ）については、反応性の観点からビニル基、アリル基、フェノキシエチルビニル基、フェノキシエチルアリル基、フェノキシビニル基、フェノキシアリル基などが特に好ましい。
【００４１】
前述した一般式（ＩＩ）、（ＩＩＩ）、（ＩＶ）の炭素−炭素二重結合を有する基の具体例としてはビニル基、アリル基、メタリル基、アクリル基、メタクリル基などが好ましい。
【００４２】
さらに前述した一般式（ＩＩ）、（ＩＩＩ）、（ＩＶ）については、反応性の観点からビニル基、アリル基、メタリル基などが特に好ましい。
【００４３】
次に、有機骨格部分について述べる。本願明細書及び特許請求の範囲において、有機骨格とは、主に炭素、水素、ニクトゲン原子、酸素を含むカルコゲン原子、ハロゲン原子から構成される骨格であり、上記元素からなるものであれば特に限定されない。例えば、フェノール系、ビスフェノール系、フルオレン系、ベンゼン、ナフタレン等の芳香族炭化水素系、環状炭化水素系等及びこれらの２種以上からなる有機単量体骨格が挙げられる。
【００４４】
分子量についても特に限定はないが、取扱い性の観点から、分子量５万以下のものが好ましい。本特許において、分子量とは、ＧＰＣによるスチレン換算の数平均分子量を示す。
【００４５】
有機単量体の例としては、ベンゼン、ナフタレン、アントラセン、ビスフェノール系、フルオレン系といった環状不飽和有機化合物、イソシアヌレート系の様な複素環化合物がある。ここで、複素環とは、環状骨格中にヘテロ元素を有する環状の化合物であれば特に限定されない。ただし、環を形成する原子にＳｉが含まれるものは除かれる。また、環を形成する原子数は特に制限はなく、３以上であればよい。入手性からは、１０以下であることが好ましい。
【００４６】
有機単量体からなる（Ａ）成分の（Ｉ）〜（ＩＶ）の具体例として、
（Ｉ）については屈折率及びアッベ数の観点からジビニルフルオレン、ジアリルフルオレン、フルオレンビスフェノキシエチルアクリレート、フルオレンビスフェノキシエチルビニルエーテル、フルオレンビスフェノキシエチルアリルエーテル、フルオレンビスフェノキシアクリレート、フルオレンビスフェノキシビニル、フルオレンビスフェノキシアリル等が挙げられる。
【００４７】
また反応性の観点からジビニルフルオレン、ジアリルフルオレン、フルオレンビスフェノキシエチルビニルエーテル、フルオレンビスフェノキシエチルアリルエーテル、フルオレンビスフェノキシビニル、フルオレンビスフェノキシアリルが特に好ましい。
【００４８】
（II）については耐熱性の観点からトリアリルイソシアヌレート、ジアリルモノグリシジルイソシアヌレート、トリス(２-アクリロイルオキシエチル)イソシアヌレート等に代表されるイソシアヌレート誘導体、例えば下記構造式を例示することができる。
【００４９】
【化９】
2012082305.tif 000010
【００５０】
また入手性の観点からトリアリルイソシアヌレート、ジアリルモノグリシジルイソシアヌレートが特に好ましい。
【００５１】
（III）については入手性という観点からビスフェノールＦジアリルエーテル、ビスフェノールＡジアリルエーテル、ビスフェノールＳジアリルエーテルに代表されるビスフェノール誘導体、例えば下記構造式を例示することができる。
【００５２】
【化１０】
2012082305.tif 000011
【００５３】
また耐熱性という観点からはビスフェノールＡジアリルエーテル、ビスフェノールＳジアリルエーテルが特に好ましい。
【００５４】
（ＩＶ）については相溶性の観点からジビニルベンゼン類（純度５０−１００％のもの、好ましくは純度８０〜１００％のもの）、ジビニルナフタレン等が挙げられる。  
また屈折率及びアッベ数という観点からはジビニルベンゼン類（純度８０〜１００％のもの）、ジビニルナフタレンが特に好ましい。
【００５５】
（Ａ）成分としては、耐熱性をより向上し得るという観点からは、ＳｉＨ基と反応性を有する炭素−炭素二重結合を（Ａ）成分１ｇあたり０．１ｍｍｏｌ以上含有するものが好ましく、１ｇあたり０．５ｍｍｏｌ以上含有するものがより好ましく、１ｍｍｏｌ以上含有するものがさらに好ましい。
【００５６】
（Ａ）成分のＳｉＨ基と反応性を有する炭素−炭素二重結合の数は、平均して１分子当たり少なくとも２個あればよいが、耐熱性をより向上したい場合には２を越えることが好ましく、３個以上であることがより好ましい。（Ａ）成分のＳｉＨ基と反応性を有する炭素−炭素二重結合の数が１分子内当たり１個以下の場合は、（Ｂ）成分と反応してもグラフト構造となるのみで架橋構造とならない。
【００５７】
（Ａ）成分としては反応性が良好であるという観点からは、１分子中にビニル基を１個以上含有していることが好ましく、１分子中にビニル基を２個以上含有していることがより好ましい。また貯蔵安定性が良好となりやすいという観点からは、１分子中にビニル基を６個以下含有していることが好ましく、１分子中にビニル基を４個以下含有していることがより好ましい。
【００５８】
（Ａ）成分としては、力学的耐熱性が高いという観点および原料液の糸引き性が少なく成形性、取扱い性、塗布性が良好であるという観点からは、１００℃以下の温度において流動性があるものが好ましく、線状でも枝分かれ状でもよい。分子量の下限は５０、上限は１００，０００の任意のものが使用できるが、好ましい下限は５４、好ましい上限は７０，０００、さらに好ましい下限は６８、さらに好ましい上限は５０，０００である。分子量が５０より低いものは揮発性が大であり、分子量が１００，０００を越えるものでは一般に原料が高粘度となり作業性に劣るとともに、アルケニル基とＳｉＨ基との反応による架橋の効果が発現し難い。
【００５９】
（Ａ）成分としては、他の成分との均一な混合、および良好な作業性を得るためには、粘度としては２３℃において３０００Ｐａ・ｓ未満のものが好ましく、２０００Ｐａ・ｓ未満のものがより好ましく、１０００Ｐａ・ｓ未満のものがさらに好ましい。粘度はＥ型粘度計によって測定することができる。
【００６０】
［（Ｂ）成分］
次に、（Ｂ）成分について説明する。
【００６１】
本発明の（Ｂ）成分は、１分子中に少なくとも２個のＳｉＨ基を含有する化合物であれば特に限定されない。ただし（Ａ）成分が、ＳｉＨ基と反応性を有する炭素−炭素二重結合を１分子中に少なくとも２個含有する有機化合物である場合、（Ａ）成分と良好な相溶性を有するという観点から、シロキサン骨格のみからなる化合物以外のものが好ましい。ここで、シロキサン骨格とは、
（Ｒ５ＳｉＯ３／２）ｐ（Ｒ５２ＳｉＯ２／２）ｑ（Ｒ５３ＳｉＯ３／２）ｒ（ＳｉＯ４／２）ｔ（Ｒ５はそれぞれ同一または異種の非置換または置換の1価炭化水素基を示し、ｐ、ｑ、ｒ及びｔは各シロキサン単位のモル数を示し、ｐ、ｑ、ｒ、ｔは０または正数であり、ｐ＋ｑ＋ｒ＋ｔ＝１である）のように、主鎖がＳｉＯ結合の連続のみからなる骨格をいう。
【００６２】
（Ａ）成分が、ＳｉＨ基と反応性を有する炭素−炭素二重結合を１分子中に少なくとも２個含有する有機化合物である場合、（Ａ）成分と良好な相溶性を有するという観点、および（Ｂ）成分の揮発性が低くなり得られる組成物からのアウトガスの問題が生じ難いという観点からは、（Ｂ）成分は、ＳｉＨ基と反応性を有する炭素−炭素二重結合を１分子中に２個以上含有する有機系化合物（α）と、１分子中に少なくとも２個のＳｉＨ基を有するポリオルガノシロキサン（β）を、ヒドロシリル化反応させて得ることができる化合物であることが好ましい。
【００６３】
（Ｂ）成分の分子量は特に制約はなく任意のものが好適に使用できるが、硬化性組成物の流動性をより制御しやすいという観点からは低分子量のものが好ましく用いられる。この場合、好ましい分子量の下限は５０であり、好ましい分子量の上限は１００，０００、より好ましくは１０，０００、さらに好ましくは２，０００である。
【００６４】
［（α）成分］  
ここで（α）成分は、上記した（Ａ）成分である、ＳｉＨ基と反応性を有する炭素−炭素二重結合を１分子中に少なくとも２個含有する有機系化合物と同じものを（α）成分として用いることができる。（α）成分としては高屈折率及び／または低アッベ数という観点からは上述したベンゼン、ナフタレン、ビスフェノール系、フルオレン系の骨格を有する化合物が好ましい。
【００６５】
［（β）成分］
本発明に使用できる１分子中に少なくとも２個のＳｉＨ基を有するポリオルガノシロキサンについては、特に制限がなく、具体的な例としては、下記一般式（ＶＩＩ）
【００６６】
【化１１】
2012082305.tif 000012
【００６７】
（式中、それぞれのＲ６、Ｒ７は、水素あるいは炭素数１−５０の一価の有機基を表し、それぞれのＲ６、Ｒ７は異なっていても同一であってもよいが、少なくとも２個は水素である。ｎは１〜１０００の数を表す。）で表される化合物が挙げられる。
【００６８】
Ｒ６、Ｒ７としては、得られる硬化物の耐熱性がより高くなりうるという観点からは、炭素数１〜２０の一価の有機基であることが好ましく、炭素数１〜１５の一価の有機基であることがより好ましく、炭素数１〜１０の一価の有機基であることがさらに好ましい。これらの好ましいＲ９、Ｒ１０の例としては、メチル基、エチル基、プロピル基、ブチル基、フェニル基、ベンジル基、フェネチル基、メトキシ基、エトキシ基、ビニル基、アリル基、グリシジル基等が挙げられる。
【００６９】
上記環状ポリオルガノシロキサンとしては、例えば、下記一般式（ＶＩＩＩ）
【００７０】
【化１２】
2012082305.tif 000013
【００７１】
（式中、Ｒ８は水素あるいは炭素数１〜６の有機基を表し、それぞれのＲ８は異なっていても同一であってもよいが、少なくとも２個は水素である。ｎは２〜１０の数を表す。）で表される、１分子中に少なくとも２個のＳｉＨ基を有する環状ポリオルガノシロキサン等が挙げられる。なお、上記一般式（ＶＩＩＩ）におけるＲ８は、Ｃ、Ｈ、Ｏから構成される炭素数１〜６の有機基であることが好ましく、炭素数１〜６の炭化水素基であることがより好ましく、炭素数１〜６のアルキル基であることがさらに好ましい。また、ｎは３〜１０の数であることが好ましい。
【００７２】
これらのうち、入手性の面からは、１分子中に少なくとも２個のＳｉＨ基を有する鎖状及び／又は環状及び／又は網目状ポリオルガノシロキサンが好ましい。また、（Ａ）成分との相溶性の面からは、１分子中に少なくとも２個のＳｉＨ基を有する環状のポリオルガノシロキサン、又は分子量が１００００以下の直鎖状のポリオルガノシロキサンが好ましい。また耐熱性の観点からは１分子中に少なくとも３個のＳｉＨ基を有する環状のポリオルガノシロキサンが好ましい。
【００７３】
一般式（ＶＩＩＩ）で表される環状ポリオルガノシロキサンの好ましい具体例としては、１，３，５−トリメチルシクロトリシロキサン、１，３，５，７−テトラメチルシクロテトラシロキサン、１，３，５，７，９−ペンタメチルシクロペンタシロキサン等が挙げられる。
【００７４】
上記したような各種（β）成分は単独もしくは２種以上のものを混合して用いることが可能である。
【００７５】
（（α）成分と（β）成分の反応）
上述した一般式（Ｉ）や（ＩＩ）、（ＩＩＩ）、（ＩＶ）の骨格を有する１分子中に少なくとも２個のＳｉＨ基を含有する化合物を得るための反応について説明する。
【００７６】
ＳｉＨ基と反応性を有する炭素−炭素二重結合を１分子中に少なくとも２個含有する有機系化合物（α）と１分子中に少なくとも２個のＳｉＨ基を有するポリオルガノシロキサン（β）とをヒドロシリル化反応させる場合の、（α）成分と（β）成分の混合比率は、ヒドロシリル化反応した後に１分子中に少なくとも２個のＳｉＨ基が残る範囲であれば、特に限定されない。
【００７７】
得られる硬化物の強度を考えた場合、（α）成分中のＳｉＨ基との反応性を有する炭素−炭素二重結合のモル数（X）と、（β）成分中のＳｉＨ基のモル数（Y）との比は、Y／X≧２であることが好ましく、Y／X≧３であることがより好ましい。
【００７８】
ヒドロシリル化させる場合には適当な触媒を用いてもよい。触媒としては、例えば後述する（Ｃ）成分を用いることができる。
【００７９】
触媒の添加量は特に限定されないが、十分な硬化性を有し、かつ硬化性組成物のコストを比較的低く抑えるため好ましい添加量の下限は、ＳｉＨ基を有するポリオルガノシロキサン（β）成分のＳｉＨ基１モルに対して１０−１０モル、より好ましくは１０−８モルであり、好ましい添加量の上限はＳｉＨ基を有するポリオルガノシロキサン（β）成分のＳｉＨ基１モルに対して１０−１モル、より好ましくは１０−３モルである。
【００８０】
また、上記触媒には助触媒を併用することが可能であり、例としてトリフェニルホスフィン等のリン系化合物、ジメチルマレート等の１、２−ジエステル系化合物、２−ヒドロキシ−２−メチル−１−ブチン等のアセチレンアルコール系化合物、単体の硫黄等の硫黄系化合物、トリエチルアミン等のアミン系化合物等が挙げられる。助触媒の添加量は特に限定されないが、ヒドロシリル化触媒１モルに対しての好ましい添加量の下限は、１０−２モル、より好ましくは１０−１モルであり、好ましい添加量の上限は１０２モル、より好ましくは１０モルである。
【００８１】
反応時の触媒混合方法としては、各種方法をとることができるが、（α）成分にヒドロシリル化触媒（Ｃ）を混合したものを、（β）成分に混合する方法が好ましい。（α）成分と（β）成分との混合物にヒドロシリル化触媒（Ｃ）を混合する方法では反応の制御が困難な場合がある。また、（β）成分とヒドロシリル化触媒（Ｃ）を混合したものに（α）成分を混合する方法では、ヒドロシリル化触媒（Ｃ）の存在下（β）成分が混入している水分と反応性を有するため、変質することがある。
【００８２】
反応温度としては種々設定できるが、好ましい温度範囲の下限は３０℃、より好ましくは５０℃であり、好ましい温度範囲の上限は２００℃、より好ましくは１５０℃である。反応温度が低いと十分に反応させるための反応時間が長くなる傾向があり、反応温度が高いと工業的に不利な場合がある。反応は一定の温度で行ってもよく、また必要に応じて多段階あるいは連続的に温度を変化させてもよい。
【００８３】
反応時間、反応時の圧力も必要に応じ種々設定できる。反応時間については特に限定されない。経済的な面からは、好ましくは２０時間以内、さらに好ましくは１０時間以内である。圧力も特に限定されないが、特殊な装置が必要になったり、操作が煩雑になったりする、という面から、好ましくは大気圧−５ＭＰａ、さらに好ましくは大気圧−２ＭＰａである。
【００８４】
ヒドロシリル化反応の際に溶媒を使用してもよい。使用できる溶剤はヒドロシリル化反応を阻害しない限り特に限定されるものではなく、具体的に例示すれば、ベンゼン、トルエン、ヘキサン、ヘプタン等の炭化水素系溶媒、テトラヒドロフラン、１,  ４−ジオキサン、１，３−ジオキソラン、ジエチルエーテル等のエーテル系溶媒、アセトン、メチルエチルケトン等のケトン系溶媒、クロロホルム、塩化メチレン、１,  ２−ジクロロエタン等のハロゲン系溶媒を好適に用いることができる。溶媒は２種類以上の混合溶媒として用いることもできる。溶媒としては、トルエン、テトラヒドロフラン、１，３−ジオキソラン、１，４−ジオキサン、クロロホルムが好ましい。使用する溶媒量も適宜設定できる。
【００８５】
溶媒の使用量は、特に限定されないが、反応を均一、かつ、促進させるためには、（α）成分を完全に溶解できる量が好ましい。（α）成分１００重量部に対して２０重量部以上５００重量部以下が好ましく、５０重量部以上３００重量部以下がより好ましい。
その他、反応性を制御する目的等のために種々の添加剤を用いてもよい。
【００８６】
ヒドロシリル化反応後に、溶媒並びに／または未反応のＳｉＨ基と反応性を有する炭素−炭素二重結合を１分子中に２個含有する有機系化合物（α）と１分子中に少なくとも２個のＳｉＨ基を有するポリオルガノシロキサン（β）を除去することもできる。これらの揮発分を除去することにより、得られる（Ｂ）成分が揮発分を有さないため、硬化の場合に揮発分の揮発によるボイド、クラックの問題が生じにくい。除去する方法としては例えば、減圧脱揮の他、活性炭、ケイ酸アルミニウム、シリカゲル等による処理等が挙げられる。減圧脱揮する場合には低温で処理することが好ましい。この場合の好ましい温度の上限は１２０℃であり、より好ましくは１００℃である。高温で処理すると増粘等の変質を伴いやすい。
【００８７】
以上のような、（Ｂ）成分の例としては、ビスフェノールフルオレンジアリルエーテルと１，３，５，７−テトラメチルシクロテトラシロキサンの反応物、ジビニルベンゼンと１，３，５，７−テトラメチルシクロテトラシロキサンの反応物、ビスフェノールＳジアリルエーテルと１，３，５，７−テトラメチルシクロテトラシロキサンの反応物がより好ましい。
【００８８】
本発明では、（Ｂ）成分は単独又は２種以上のものを混合して用いることが可能である。
【００８９】
［（Ｃ）成分］
次に、（Ｃ）成分であるヒドロシリル化触媒について説明する。  
ヒドロシリル化触媒としては、ヒドロシリル化反応の触媒活性があれば特に限定されないが、例えば、白金の単体；アルミナ、シリカ、カーボンブラック等の担体に固体白金を担持させたもの；塩化白金酸；塩化白金酸とアルコール、アルデヒド、ケトン等との錯体；白金−オレフィン錯体（例えば、Ｐｔ（ＣＨ２＝ＣＨ２）２（ＰＰｈ３）２、Ｐｔ（ＣＨ２＝ＣＨ２）２Ｃｌ２）；白金−ビニルシロキサン錯体（例えば、Ｐｔ（ＶｉＭｅ２ＳｉＯＳｉＭｅ２Ｖｉ）ａ、Ｐｔ［（ＭｅＶｉＳｉＯ）４］ｂ）；白金−ホスフィン錯体（例えば、Ｐｔ（ＰＰｈ３）4、Ｐｔ（ＰＢｕ３）４）；白金−ホスファイト錯体（例えば、Ｐｔ［Ｐ（ＯＰｈ）３］４、Ｐｔ［Ｐ（ＯＢｕ）３］４）（式中、Ｍｅはメチル基、Ｂｕはブチル基、Ｖｉはビニル基、Ｐｈはフェニル基を表し、ａ、ｂは、整数を示す。）；ジカルボニルジクロロ白金；カールシュテト（Ｋａｒｓｔｅｄｔ）触媒；アシュビー（Ａｓｈｂｙ）の米国特許第３１５９６０１号及び第３１５９６６２号明細書中に記載された白金−炭化水素複合体；ラモロー（Ｌａｍｏｒｅａｕｘ）の米国特許第３２２０９７２号明細書中に記載された白金アルコラート触媒等が挙げられる。さらに、モディック（Ｍｏｄｉｃ）の米国特許第３５１６９４６号明細書中に記載された塩化白金−オレフィン複合体も本発明において有用である。
【００９０】
また、白金化合物以外の触媒の例としては、ＲｈＣｌ（ＰＰｈ）３、ＲｈＣｌ３、ＲｈＡｌ２Ｏ３、ＲｕＣｌ３、ＩｒＣｌ３、ＦｅＣｌ３、ＡｌＣｌ３、ＰｄＣｌ２・２Ｈ２Ｏ、ＮｉＣｌ２、ＴｉＣｌ４等が挙げられる。
【００９１】
これらの中では、触媒活性の点から、塩化白金酸、白金−オレフィン錯体、白金−ビニルシロキサン錯体等が好ましい。また、これらの触媒は単独で使用してもよく、２種以上併用してもよい。
【００９２】
また、上記触媒には助触媒を併用することが可能である。助触媒の例としては、トリフェニルホスフィン等のリン系化合物、ジメチルマレート等の１、２−ジエステル系化合物、２−ヒドロキシ−２−メチル−１−ブチン等のアセチレンアルコール系化合物、単体の硫黄等の硫黄系化合物、トリエチルアミン等のアミン系化合物、水等が挙げられる。
【００９３】
助触媒の添加量は特に限定されないが、上記ヒドロシリル化触媒１モルに対して、下限１０−５モル、上限１０２モルの範囲が好ましく、より好ましくは下限１０−３モル、上限１０モルの範囲である。
上記触媒には助触媒を併用することができる。
【００９４】
［（Ｄ）成分］
（Ａ）（Ｂ）（Ｃ）成分に加えて、（Ｄ）成分としてシランカップリング剤を用いることができる。（Ｄ）成分であるシランカップリング剤としては、分子中に有機基と反応性のある官能基と加水分解性のケイ素基を各々少なくとも１個有する化合物であれば特に限定されない。
有機基と反応性のある官能基としては、取扱い性の点からエポキシ基、メタクリル基、アクリル基、イソシアネート基、イソシアヌレート基、ビニル基、カルバメート基から選ばれる少なくとも１個の官能基が好ましく、硬化性及び接着性の点から、エポキシ基、メタクリル基、アクリル基が特に好ましい。加水分解性のケイ素基としては取扱い性の点からアルコキシシリル基が好ましく、反応性の点からメトキシシリル基、エトキシシリル基が特に好ましい。
【００９５】
好ましいシランカップリング剤としては、３−グリシドキシプロピルトリメトキシシラン、３−グリシドキシプロピルトリエトキシシラン、２−（３，４-エポキシシクロヘキシル）エチルトリメトキシシラン、２−（３，４-エポキシシクロヘキシル）エチルトリエトキシシラン等のエポキシ官能基を有するアルコキシシラン類：３−メタクリロキシプロピルトリメトキシシラン、３−メタクリロキシプロピルトリエトキシシラン、３−アクリロキシプロピルトリメトキシシラン、３−アクリロキシプロピルトリエトキシシラン、メタクリロキシメチルトリメトキシシラン、メタクリロキシメチルトリエトキシシラン、アクリロキシメチルトリメトキシシラン、アクリロキシメチルトリエトキシシラン等のメタクリル基あるいはアクリル基を有するアルコキシシラン類が例示できる。
シランカップリング剤の添加量としては、［（Ａ）成分＋（Ｂ）成分］１００重量部に対しての好ましい添加量の範囲は１０〜５０重量部、より好ましくは１５〜３５重量部、さらに好ましくは１５〜２５重量部である。添加量が少ないと、硬化物の内部応力に起因するクラック、剥離の発生、基材の反り等の問題の改良効果が表れず、添加量が多いと耐熱性に悪影響を及ぼす場合がある。
【００９６】
［その他の添加物］
本発明の硬化性組成物の基材との接着性を向上させる目的でシラノール縮合触媒を使用することができる。使用できるシラノール縮合触媒としては、特に限定されるものではないが、具体的に例示すれば、ほう酸トリ−２−エチルヘキシル、ほう酸ノルマルトリオクタデシル、ほう酸トリノルマルオクチル、ほう酸トリフェニル、トリメチレンボレート、トリス（トリメチルシリル）ボレート、ほう酸トリノルマルブチル、ほう酸トリ−ｓｅｃ−ブチル、ほう酸トリ−ｔｅｒｔ−ブチル、ほう酸トリイソプロピル、ほう酸トリノルマルプロピル、ほう酸トリアリル、ほう酸トリエチル、ほう酸トリメチル、ほう素メトキシエトキサイド等を好適に用いることができる。
【００９７】
本発明の硬化性組成物は、溶剤を添加して粘度を調整し、作業性を向上させることも可能である。使用できる溶剤としては、特に限定されるものではないが、具体的に例示すれば、ベンゼン、トルエン、ヘキサン、ヘプタン等の炭化水素系溶剤；テトラヒドロフラン、１,  ４−ジオキサン、ジエチルエーテル等のエーテル系溶剤；アセトン、メチルエチルケトン、シクロヘキサノン等のケトン系溶剤；酢酸ｎ−ブチル、エチルセロソルブアセテート、ジエチレングリコールモノエチルエーテルアセテート、プロピレングリコールモノメチルエーテルアセテート等のエステル系溶剤；クロロホルム、塩化メチレン、１,  ２−ジクロロエタン等のハロゲン系溶剤等を好適に用いることができる。また、当該溶剤は単独で使用してもよく、２種類以上の混合溶剤として用いることもできる。
【００９８】
使用する溶剤量は、［（Ａ）成分＋（Ｂ）成分］１００重量部に対して、下限０．１重量部、上限１００重量部の範囲で用いるのが好ましく、下限０．５重量部、上限５０重量部の範囲で用いるのがより好ましく、下限１重量部、上限３０重量部の範囲で用いるのがさらに好ましい。使用量が０．１重量部より少ないと、低粘度化の効果が得られにくくなる傾向があり、使用量が１００重量部より多いと、材料に溶剤が残留して耐熱性の低下等の問題となり易く、またコスト的にも不利になり易い傾向がある。
【００９９】
本発明の硬化性組成物の保存安定性を改良する目的、又は、製造過程でのヒドロシリル化反応の反応性を調整する目的で、硬化遅延剤を使用することができる。硬化遅延剤としては、例えば、脂肪族不飽和結合を含有する化合物、有機リン化合物、有機硫黄化合物、窒素含有化合物、スズ系化合物、有機過酸化物等が挙げられる。これらは、単独で使用してもよく、２種以上併用してよい。
【０１００】
脂肪族不飽和結合を含有する化合物としては、プロパルギルアルコール類、エン−イン化合物類、マレイン酸エステル類等が例示される。有機リン化合物としては、トリオルガノフォスフィン類、ジオルガノフォスフィン類、オルガノフォスフォン類、トリオルガノフォスファイト類等が例示される。有機硫黄化合物としては、オルガノメルカプタン類、ジオルガノスルフィド類、硫化水素、ベンゾチアゾール、チアゾール、ベンゾチアゾールジサルファイド等が例示される。窒素含有化合物としては、アンモニア、１−３級アルキルアミン類、アリールアミン類、尿素、ヒドラジン等が例示される。スズ系化合物としては、ハロゲン化第一スズ２水和物、カルボン酸第一スズ等が例示される。有機過酸化物としては、ジ−ｔｅｒｔ−ブチルペルオキシド、ジクミルペルオキシド、ベンゾイルペルオキシド、過安息香酸ｔｅｒｔ−ブチル等が例示される。
【０１０１】
これらの硬化遅延剤のうち、遅延活性が良好で原料入手性がよいという観点からは、ベンゾチアゾール、チアゾール、ジメチルマレート、３−ヒドロキシ−３−メチル−１−ブチン、１−エチニル−１−シクロヘキサノールが好ましい。
【０１０２】
硬化遅延剤の添加量は、使用するヒドロシリル化触媒１モルに対して、下限１０−１モル、上限１０３モルの範囲が好ましく、より好ましくは下限１モル、上限５０モルの範囲である。
【０１０３】
次に、本発明の硬化性組成物の特性を改質する目的で添加することが可能な種々の樹脂について説明する。当該樹脂としては、ポリカーボネート樹脂、ポリエーテルスルホン樹脂、ポリアリレート樹脂、エポキシ樹脂、シアナート樹脂、フェノール樹脂、アクリル樹脂、ポリイミド樹脂、ポリビニルアセタール樹脂、ウレタン樹脂、ポリエステル樹脂等が例示されるが、これらに限定されるものではない。
【０１０４】
本発明の硬化性組成物には、必要に応じて無機フィラーを添加してもよい。無機フィラーを添加すると、材料の高強度化や難燃性向上などに効果がある。無機フィラーとしては、微粒子状のものが好ましく、超微粉無定型シリカ、疎水性超微粉シリカ等を挙げることができる。
【０１０５】
フィラーを添加する方法としては、例えば、アルコキシシラン、アシロキシシラン、ハロゲン化シラン等の加水分解性シランモノマー又はオリゴマーや、チタン、アルミニウム等の金属のアルコキシド、アシロキシド又はハロゲン化物等を、本発明の硬化性組成物に添加して、組成物中あるいは組成物の部分反応物中で反応させ、組成物中で無機フィラーを生成させる方法等も挙げることができる。
【０１０６】
本発明で得られる硬化性組成物には老化防止剤を添加してもよい。老化防止剤としては、ヒンダートフェノール系等一般に用いられている老化防止剤の他、クエン酸やリン酸、硫黄系老化防止剤等が挙げられる。
【０１０７】
ヒンダートフェノール系老化防止剤としては、チバスペシャリティーケミカルズ社から入手できるイルガノックス１０１０をはじめとして、各種のものが用いられる。
【０１０８】
硫黄系老化防止剤としては、メルカプタン類、メルカプタンの塩類、スルフィドカルボン酸エステル類や、ヒンダードフェノール系スルフィド類を含むスルフィド類、ポリスルフィド類、ジチオカルボン酸塩類、チオウレア類、チオホスフェイト類、スルホニウム化合物、チオアルデヒド類、チオケトン類、メルカプタール類、メルカプトール類、モノチオ酸類、ポリチオ酸類、チオアミド類、スルホキシド類等が挙げられる。
【０１０９】
また、これらの老化防止剤は単独で使用してもよく、２種以上併用してもよい。
【０１１０】
本発明で得られる硬化性組成物にはラジカル禁止剤を添加してもよい。ラジカル禁止剤としては、例えば、２，６−ジ−ｔ−ブチル−３−メチルフェノール（ＢＨＴ）、２，２’−メチレン−ビス（４−メチル−６−ｔ−ブチルフェノール）、テトラキス（メチレン−３（３，５−ジ−ｔ−ブチル−４−ヒドロキシフェニル）プロピオネート）メタン等のフェノール系ラジカル禁止剤や、フェニル−β−ナフチルアミン、α−ナフチルアミン、Ｎ，Ｎ’−第二ブチル−ｐ−フェニレンジアミン、フェノチアジン、Ｎ，Ｎ’−ジフェニル−ｐ−フェニレンジアミン等のアミン系ラジカル禁止剤等が挙げられる。
【０１１１】
また、これらのラジカル禁止剤は単独で使用してもよく、２種以上併用してもよい。
【０１１２】
本発明で得られる硬化性組成物には紫外線吸収剤を添加してもよい。紫外線吸収剤としては、例えば２（２’−ヒドロキシ−３’，５’−ジ−ｔ−ブチルフェニル）ベンゾトリアゾール、ビス（２，２，６，６−テトラメチル−４−ピペリジン）セバケート等が挙げられる。
【０１１３】
また、これらの紫外線吸収剤は単独で使用してもよく、２種以上併用してもよい。
【０１１４】
本発明の硬化性組成物には、その他、難燃剤、界面活性剤、消泡剤、乳化剤、レベリング剤、はじき防止剤、アンチモン−ビスマス等のイオントラップ剤、チクソ性付与剤、粘着性付与剤、オゾン劣化防止剤、光安定剤、増粘剤、可塑剤、酸化防止剤、熱安定剤、加工安定剤、反応性希釈剤、帯電防止剤、放射線遮断剤、核剤、リン系過酸化物分解剤、滑剤、顔料、金属不活性化剤、接着性付与剤、物性調整剤等を、本発明の目的及び効果を損なわない範囲において添加することができる。
【０１１５】
本発明の硬化性組成物は、上記各成分を混合等することにより得られる。
【０１１６】
［硬化方法］
本発明の硬化性組成物を硬化させる方法としては、特に限定されないが、各成分を単に混合するだけで硬化させることもできるし、加熱して硬化させることもできる。硬化反応が速く、一般に耐熱性の高い材料が得られ易いという観点から、加熱して硬化させる方法が好ましい。
【０１１７】
硬化温度としては種々設定できるが、下限２５℃、上限３００℃の温度範囲が好ましく、下限５０℃、上限２８０℃がより好ましく、下限１００℃、上限２６０℃がさらに好ましい。硬化温度が２５℃より低いと十分に硬化させるための時間が長くなる傾向があり、硬化温度が３００℃より高いと製品の熱劣化が生じ易くなる傾向がある。
【０１１８】
硬化は一定の温度で行ってもよいが、必要に応じて多段階あるいは連続的に温度を変化させてもよい。一定の温度で行うより、多段階的あるいは連続的に温度を上昇させながら反応させた方が、歪のない均一な硬化物が得られ易いという点で好ましい。
【０１１９】
硬化時の圧力も必要に応じて種々設定でき、常圧、高圧又は減圧状態で反応させることもできる。
【０１２０】
［硬化物の特性］
本発明の上記（Ｃ）成分の好ましい添加量は［（Ａ）成分＋（Ｂ）成分］１００重量部に対して０．００００１〜１０重量部である。
【０１２１】
本発明はレンズや光ファイバ等の光学部品の接着剤やコーティング剤や、ＬＥＤや受光素子などの光半導体の保護・封止材といった光学材料用高分子材料として使用することができる。
【実施例】
【０１２２】
以下に、本発明の実施例および比較例を示すが、本発明は以下によって限定されるものではない。
【０１２３】
（合成例１）
５００ｍＬフラスコにフルオレン４９．８ｇ及びメチルイソブチルケトン２００ｇ、テトラ−ｎ−ブチルアンモニウムブロミド２．９１ｇ（９×１０−３モル）、ハイドロキノン０．７３ｇ、５０質量％ＮａＯＨ水溶液９６ｇを仕込み、攪拌しながら６０℃まで昇温して均一の溶液にした。この溶液にアリルクロライド５３．５ｇ（０．７モル）を２０分かけて滴下し、その後６０℃で７時間反応させた。得られた反応生成物に２００ｍＬのトルエンを追加してから、溶液を２Ｎ塩酸で中和した後、純水で３回洗浄し、トルエンを減圧留去後、得られた黄色液体をシリカゲルカラムクロマトグラフィーにより精製し、９，９’−ジアリルフルオレンの無色液体５０ｇ得た。（反応物Ａ１と称す）
【０１２４】
【化１３】
2012082305.tif 000014
【０１２５】
（合成例２）
５００ｍＬフラスコにビスフェノールフルオレン７０．１ｇ、炭酸カリウム６０．８ｇ、アセトン１４０ｇを仕込み、攪拌しながら５０℃まで加熱した後、臭化アリルを１時間かけて滴下した。滴下後、６０℃に昇温し、７時間反応させた。反応後、トルエン２００ｇを加えて残渣をろ過した。その後、アセトン、トルエン、臭化アリルを減圧留去して再度トルエン２００ｇに溶解した。その溶液を１Ｎ水酸化ナトリウム水溶液５０ｍＬ、１Ｎ塩酸５０ｍＬ、純水５０ｍＬで３回洗浄し、炭酸ナトリウムで脱水した後、トルエンを留去した。反応生成物をヘキサンにより再結晶してフルオレンビスフェノキシジアリルエーテルの白色固体５０ｇを得た。(反応物Ａ２と称す)
【０１２６】
【化１４】
2012082305.tif 000015
【０１２７】
（合成例３）
５００ｍＬフラスコにトルエン８０．０ ｇ 及び１ ， ３ ， ５ ， ７ − テトラメチルシクロテトラシロキサン１３０．０ ｇ を加えて、内温が９５ ℃ になるように加熱した。そこに、ビスフェノールＳジアリルエーテル３３．０ ｇ 、白金ビニルシロキサン錯体のキシレン溶液（白金として３ ｗ ｔ ％ 含有） ０．６５ ｇ及びトルエン３３．０ ｇ のスラリー溶液を５分割して３０分間隔で添加した。最終添加から２ 時間加熱還流させた。未反応の１ ， ３ ， ５ ， ７ − テトラメチルシクロテトラシロキサンおよびトルエンを減圧留去した。１ Ｈ − Ｎ Ｍ Ｒ によりこのものは１ ， ３ ， ５ ， ７ − テトラメチルシクロテトラシロキサンのＳ ｉ Ｈ 基の一部がビスフェノールＳジアリルエーテルと反応したもの（下記化学式、反応物Ｂ１と称す）、Ｓ ｉ Ｈ 価： ６．８ ｍ ｍ ｏ ｌ ／ ｇ ）であることがわかった。
【０１２８】
【化１５】
2012082305.tif 000016
【０１２９】
（実施例１〜３および比較例１）
下記表１に従い配合した。実施例については（Ａ）成分としてフルオレンビスフェノキシエチレンジアクリレート、Ａ２、トリアリルイソシアヌレート、（Ｂ）成分として合成例１の合成物Ｂ１を用い、（Ｃ）成分として白金−ジビニルテトラメチルジシロキサン錯体のキシレン溶液（白金３重量％含有）を用い、表１に示した配合割合（重量）で硬化性組成物を作製した。比較例については（Ａ）成分としてＡ１、下記化学式で示される市販のビニルジメチルシロキシ末端ポリジメチルシロキサン（数平均分子量７７０）、Ｂ）成分として１ ， ３ ， ５ ， ７ − テトラメチルシクロテトラシロキサンを用いて表１に示した配合割合(重量)で硬化組成物を作製した。
【０１３０】
【化１６】
2012082305.tif 000017
【０１３１】
（評価方法）
以下の評価を実施し表１に結果を示した。
【０１３２】
配合物を攪拌、脱泡したものを硬化性組成物とした。この硬化性組成物を、２枚のガラス板に３ｍｍ厚みのシリコーンゴムシートをスペーサーとして挟み込んで作製したセルに流し込み、室温から１３０℃まで６℃／ｍｉｎで昇温し、１３０℃８０分、１８０℃１５分で加熱し硬化物を得た。比較例については上記と同様にガラスセルに流し込み、室温から１５０℃まで昇温した後、３時間加熱し硬化物を得た。
【０１３３】
得られた各硬化物について、硬化物の透明性・耐熱性・線膨張係数・硬さ試験を以下に述べる試験方法により測定した。
【０１３４】
（硬化物の透明性）
得られた硬化物（１ｍｍ厚）の４５０ｎｍにおける光線透過率を分光光度計（Ｕ−３３００、日立）で測定した。
【０１３５】
（耐熱性試験）
硬化物を２６０℃に熱したガラスに３分間挟みこんで耐熱性試験を行った。耐熱性試験後の硬化物について、４５０ｎｍの光線透過率を分光光度計（Ｕ−３３００、日立）で測定し（硬化物耐熱性試験後透過率）、下式に従って数値を導出した。ここで、「初期透過率」には、耐熱性試験前における硬化物の４５０ｎｍの光線透過率を用いた。
【０１３６】
硬化物より５ｍｍ×５ｍｍ×３ｍｍの試験片を切り出し、リガク社製ＴｈｅｒｍｏＰｌｕｓ  ＴＭＡ８３１０を用いて、圧縮モード、昇温側度１０℃／分の条件にて熱機械分析測定を行った。２０−３０℃での膨張の割合から線膨張係数を求めた。  熱膨張係数が１００ｐｐｍ／Ｋ以下を合格とした。
【０１３７】
（硬化物の硬度：ショアＤ）
硬化物を、青ガラスの上に乗せ、ＪＩＳ  Ｋ６２５３により、タイプＤデュロ−メータによって硬度を測定した。硬度が６０以上のものを合格とした。
【０１３８】
（屈折率及びアッベ数）
Ｍｅｔｏｒｉｃｏｎ社製、プリズムカプラ２０１０／Ｍを用いて硬化物の４０４、５９４、８２７ｎｍでの屈折率をｈａｌｆモードで５回連続測定し、平均値を各波長の屈折率とした。内蔵ソフトのＣａｕｃｈｙの近似式により４８６、５８９、６５６ｎｍでの屈折率（ｎ）を求め、アッベ数を算出した。アッベ数が３０以下のものを合格とした。
【０１３９】
【表１】
2012082305.tif 000018
【０１４０】
本発明の硬化性組成物を用いた硬化物は比較例１と比べ硬度が高く、線膨張係数が低いことが明らかである。本発明の硬化性組成物を用いた硬化物は光学的透明性、耐熱変色性、低線膨張係数、適度な硬度を有し、高屈折率且つ低アッベ数であることが示された。